(57)【要約】      （修正有）【課題】液晶材料に使用する光学活性化合物においてHTPを増大する方法を提供する。また、大きなHTP値を示す光学活性化合物を提供する。さらに、光学活性化合物添加後の液晶上限温度が高い液晶組成物、及びこれを用いた液晶表示素子を提供する。【解決手段】不斉炭素原子を有する式（Ａ）で表される部分構造を有する化合物において、前記式（Ａ）で表される部分構造を、式（Ｂ）2004176038.tif 000086(式中*は不斉炭素原子の位置を表し、Y1はアルキル基、ハロゲン等の置換基を表す。)で表される部分構造に置換することによりヘリカルツイスティングパワーを増大する方法及び一般式(I)2004176038.tif 000087(式中、Ｒ1、Ｒ2はアルキル基、アルケニル基等、Ａ1、Ａ2、Ａ3は１，４−フェニレン基、１，４−シクロヘキシレン基等、Ｚ1、Ｚ2、Ｅ1、Ｅ2は、単結合、−ＣＯＯ−  −ＣＨ2ＣＨ2−等、ｍ、ｎ、ｐ、ｑは０、１、２を表す。)で表される化合物を提供する。【選択図】        なし【特許請求の範囲】
【請求項１】
不斉炭素原子を有する化合物において、式（Ａ）
【化１】
2004176038.tif 000078
(式中*は不斉炭素原子の位置を表す。)で表される部分構造を、式（Ｂ）
【化２】
2004176038.tif 000079
(式中*は不斉炭素原子の位置を表し、Y1は炭素原子数1〜10のアルキル基、炭素原子数2〜10のアルケニル基、フッ素原子、塩素原子、臭素原子、ヨウ素原子、シアノ基又はイソチオシアネート基を表すが、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよい。)で表される部分構造に置換することによるヘリカルツイスティングパワー：HTP  （１／μｍ）
【数１】
2004176038.tif 000080
（式中、Cは光学活性化合物の添加量（質量％）を表し、Pは自然ピッチ（μｍ）を表す。）の増大方法。
【請求項２】
一般式(Ｉ)
【化３】
2004176038.tif 000081
（式中
*は不斉炭素の位置を表し、
R1及びR2はそれぞれ独立的に、炭素原子数1〜10のアルキル基、炭素原子数2〜10のアルケニル基、水素原子、フッ素原子、塩素原子、臭素原子、ヨウ素原子、シアノ基又はイソチオシアネート基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基又はフルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
Z1及びZ2はそれぞれ独立的に、単結合、−CO−、−COO−、−OCO−、−CH＝N−、−N＝CH−、−C≡C−、−CH2CH2−、−CH2CH2CH2−、−CH2CH2CH2CH2−、−CH2O−、−OCH2−、−CF2O−、−OCF2−、−CH＝N−N＝CH−、−CF＝CF−、−CH＝CH−、−CH2CH2CH＝CH−、−CH＝CHCH2CH2−又は−CH2CH＝CHCH2−を表し
Y1は、炭素原子数1〜10のアルキル基、炭素原子数2〜10のアルケニル基、フッ素原子、塩素原子、臭素原子、ヨウ素原子、シアノ基又はイソチオシアネート基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
E1及びE2はそれぞれ独立的に、単結合、−O−、−CO−、−COO−、−OCO−、−CH2−、−CH2CH2−、−CH2O−、−OCH2−、−COCH2−、−CH2CO−、−COOCH2−、−OCOCH2−、−CH2COO−又は−CH2OCO−、を表し
m、n、p及びqはそれぞれ独立的に０、１又は２を表し、n又はmが２を表すとき複数存在するZ1、Z2、A1及びA3は各々同じ基を意味しても、異なる基を意味してもよい、
ただし、E1及びZ2はそれぞれを構成する酸素原子が隣接する組み合わせを除く。）
で表される光学活性化合物。
【請求項３】
m及びqが０を表し、E2が単結合を表し、R2がメチル基又はトリフルオロメチル基を表す請求項２記載の光学活性化合物。
【請求項４】
Y１が炭素原子数1〜3のアルキル基、炭素原子数1〜3のアルコキシ基、炭素原子数2〜3のアルケニル基、炭素原子数2〜3のアルケニルオキシ基、フッ素原子、塩素原子又は臭素原子を表し、該アルキル基、アルケニル基、アルコキシ基及びアルケニルオキシ基は非置換であるか又は置換基として1個又は2個以上のフッ素原子又は塩素原子を有することができる請求項２記載の光学活性化合物。
【請求項５】
m及びqが０を表し、E2が単結合を表し、R2がメチル基又はトリフルオロメチル基を表す請求項４記載の光学活性化合物。
【請求項６】
ｐが０を表し、E1が-CH2-、-O-、-CO-、-COO-、-OCO-、-CH2CH2-、-CH2O-、-OCH2-、-COCH2-又は-CH2CO-を表す請求項５記載の光学活性化合物。
【請求項７】
ｐが０を表し、E1が-COO-を表し、R2がメチル基を表す請求項５記載の光学活性化合物。
【請求項８】
A1及びA2がそれぞれ独立的に、1,4-フェニレン基又は1,4-シクロヘキシレン基を表し、E1が-CH2-又は-COO-を表す請求項６記載の光学活性化合物。
【請求項９】
nが１を表し、mが２を表し、Z1及びZ2が単結合を表す請求項４記載の光学活性化合物。
【請求項１０】
ｐが０を表し、qが１を表し、E1及びE2がそれぞれ独立的に-CH2-、-COO-、又は-OCO-を表す請求項９記載の光学活性化合物。
【請求項１１】
A1、A2及びA3がそれぞれ独立的に、1,4-フェニレン基又は1,4-シクロヘキシレン基を表す請求項１０記載の光学活性化合物。
【請求項１２】
Y１がフッ素原子、メチル基、メトキシ基、トリフルオロメチル基又はトリフルオロメトキシ基を表す請求項２、３、４、５、６、７、８、９、１０又は１１の何れかに記載の光学活性化合物。
【請求項１３】
請求項２、３、４、５、６、７、８、９、１０、１１又は１２の何れかに記載の光学活性化合物を０．０１質量％〜５０質量％含有するネマティック又はコレステリック液晶組成物。
【請求項１４】
コレステロール誘導体又は一般式（IX-ａ）
【化４】
2004176038.tif 000082
（式中、R'及びR''はそれぞれ独立して、炭素原子数1〜10のアルキル基、炭素原子数2〜10のアルケニル基、水素原子、フッ素原子、塩素原子、臭素原子、ヨウ素原子、シアノ基又はイソチオシアネート基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
P1、P2及びP3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基又はフルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
L1及びL2は単結合、−COO−、−OCO−、−C≡C−、又は基中に存在する１個又は２個以上のメチレン基が−CO−で置換されていても良く、酸素原子が相互に直接結合しないものとして、酸素原子又は−COO−で置換されていてもよい炭素原子数2〜5のアルキレン基を表し、該アルキレン基は非置換であるか置換基として1個又は2個以上のフッ素原子、炭素数1〜5のアルキル基、トリフルオロメチル基、トリフルオロメトキシ基又はフェニル基を有していても良く、
wは0、1又は２であるが、wが2の場合は各P1及び各L1は同じ基を意味しても、異なる基を意味しても良い。但し、R'、R''、L1及びL2のうち少なくとも一つは光学活性基である。）で表される光学活性化合物を１〜５種類含有し、２５℃における自然ピッチが０．１〜１０００μｍである請求項１３記載のネマティック又はコレステリック液晶組成物。
【請求項１５】
一般式(II-a)、式(II-b)及び式(II-c)
R2-A4-Z3-(A5-Z4)p-(A6-Z5)q-A7-Z6-CN      (II-a)
R2-A4-Z3-(A5-Z4)p-(A6-Z5)q-A7-Z6-X1      (II-b)
R2-A4-Z3-(A5-Z4)p-(A6-Z5)q-A7-Z6-R3      (II-c)
（式中、R2及びR3はそれぞれ独立的に、炭素原子数1〜10のアルキル基、炭素原子数2〜10のアルケニル基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
A4、A5、A6、及びA7はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基、フルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
Z3、Z4、Z5及びZ6はそれぞれ独立的に、単結合、−CO−、−COO−、−OCO−、−CH＝N−、−N＝CH−、−C≡C−、−CH2CH2−、−CH2CH2CH2−、−CH2CH2CH2CH2−、−CH2O−、−OCH2−、−CF2O−、−OCF2−、−CH＝N−N＝CH−、−CF＝CF−、−CH＝CH−、−CH2CH2CH＝CH−、−CH＝CHCH2CH2−、−CH2CH＝CHCH2−を表し、
X1はフッ素原子、塩素原子、トリフルオロメチル基、トリフルオロメトキシ基、ジフルオロメトキシ基又はイソチオシアネート基を表し、
ｐ及びqはそれぞれ独立的に、０又は１を表す。）
で表される化合物からなる群より選ばれる化合物を1種又は2種以上含有する請求項１３又は１４記載のネマティック又はコレステリック液晶組成物。
【請求項１６】
一般式(III-a)〜(III-j)
【化５】
2004176038.tif 000083
（式中R4は炭素原子数1〜10のアルキル基、炭素原子数1〜10のアルコキシル基、炭素原子数2〜10のアルケニル基、炭素原子数2〜10のアルケニルオキシ基を表し、
X2、X3、X4及びX5はそれぞれ独立的に、水素原子、フッ素原子又は塩素原子を表す。）
で表される化合物からなる群より選ばれる化合物を含有する請求項１５記載のネマティック又はコレステリック液晶組成物。
【請求項１７】
一般式(IV-a)〜(IV-k)
【化６】
2004176038.tif 000084
(式中、R4は炭素原子数1〜10のアルキル基、炭素原子数1〜10のアルコキシル基、炭素原子数2〜10のアルケニル基、炭素原子数2〜10のアルケニルオキシ基を表し、
A20は1,4-フェニレン基又は1,4-シクロヘキシレン基を表し、
Z20は単結合又は−CH2-CH2−を表し、
X6は、フッ素原子、塩素原子、ジフルオロメトキシ基又はトリフルオロメトキシ基を表し、
X7〜X11はそれぞれ独立的に水素原子、フッ素原子又は塩素原子を表す。）
で表される化合物よりなる群から選ばれる化合物を含有する請求項１５記載のネマティック又はコレステリック液晶組成物。
【請求項１８】
一般式(V-a)〜(V-n)
【化７】
2004176038.tif 000085
(式中、R4及びR5はそれぞれ独立的に、炭素原子数1〜10のアルキル基、炭素原子数1〜10のアルコキシル基、炭素原子数2〜10のアルケニル基、炭素原子数2〜10のアルケニルオキシ基を表し、
A20は1,4-フェニレン基又は1,4-シクロヘキシレン基を表し、
Z8は単結合、−CH2−CH2−又は−COO−を表し、
X12〜X15はそれぞれ独立的に、水素原子、フッ素原子又はメチル基を表す。）
で表される化合物よりなる群から選ばれる化合物を含有する請求項１５記載のネマティック又はコレステリック液晶組成物。
【請求項１９】
請求項１３、１４、１５、１６、１７又は１８の何れかに記載の液晶組成物を用いた液晶表示素子
【請求項２０】
請求項１６又は１８のいずれかに記載の液晶組成物を用いたTNもしくはSTN液晶表示素子。
【請求項２１】
請求項１７又は１８のいずれかに記載の液晶組成物を用いたアクティブ駆動液晶表示素子。
【請求項２２】
請求項１６又は１８のいずれかに記載の液晶組成物を用いたコレステリック液晶表示素子。
【発明の詳細な説明】
【０００１】
【発明の属する技術分野】
本発明は、液晶表示素子に利用される光学活性化合物においてそのHTPを増大する方法、光学活性化合物、該化合物を含有する液晶組成物及びこれらを用いた液晶表示素子に関する。
【０００２】
【従来の技術】
TN（ツイステッドネマチック）型、STN（スーパーツイステッドネマチック）型、相転移型（コレステリック）等のデバイスに用いる液晶材料には捻れ配向を誘起させるために、液晶骨格を有する光学活性化合物が添加されている。光学活性化合物の添加量：C  （質量％）を増すと自然ピッチ：P  （μｍ）は小さくなること、Cが1〜数質量％程度までの低い濃度の時には、PとCの積が一定という関係が良く成り立つことが知られており、これの逆数をとったヘリカルツイスティングパワー：HTP  （１／μｍ）
【０００３】
【数２】
2004176038.tif 000002
が光学活性化合物固有の捻れ配向を誘起する力の評価パラメータとして使用されている。
【０００４】
従来光学活性化合物としては、式（VI-a）
【化８】
2004176038.tif 000003
【０００５】
で表される化合物（製品名S-811）、式（VI-b）
【化９】
2004176038.tif 000004
で表される化合物（製品名CB-15）又は式（VI-c）
【０００６】
【化１０】
2004176038.tif 000005
で表される化合物（製品名コレステリルノナネートCN）等が良く用いられてきたが、これらのHTP値はそれぞれ10.5、8.4、5.2と小さかった。（ここでHTP値は下記液晶組成物（XII-a）に光学活性化合物を1質量％添加し、25℃で測定して得られる値を用いている。）
【０００７】
【化１１】
2004176038.tif 000006
【０００８】
このようなHTP値の小さな光学活性化合物を使用すると、所望の自然ピッチを得るために多くの添加量が必要になり、液晶材料の粘度の増大、液晶温度範囲が狭くなってしまうという欠点があり、より大きなHTP値を有する光学活性化合物が必要とされている。
【０００９】
特にコレステリック液晶組成物の場合には赤外〜可視光領域の選択反射波長が得られるようにピッチを0.1〜2μm程度の範囲に調節する必要があるため、光学活性化合物の添加濃度が10〜20質量％以上と多くなる。光学活性化合物の添加濃度が多くなると、液晶の上限温度範囲が大きく低下してしまうため、HTP値の大きな光学活性化合物が必要とされていた。
【００１０】
これらを解決する手段として、式（VI-d）
【化１２】
2004176038.tif 000007
（非特許文献１参照）、
【００１１】
式（VI-e）
【化１３】
2004176038.tif 000008
（特許文献１参照）、
【００１２】
式（VI-f）
【化１４】
2004176038.tif 000009
（特許文献２参照）で表される光学活性化合物が開示されている。これらの化合物は、不斉炭素に隣接してフェニル基を有する構造を有しており、式（VI-a）、式（VI-b）及び式（VI-c）等従来の光学活性化合物に比べ大きなHTP値を有する。しかしながら、これらの化合物のHTP値でも前述の問題を解決するには不十分であり更に大きなHTP値を有する化合物もしくはHTP値を増大する方法が望まれていた。
【００１３】
又、これらの化合物の末端のフェニル基のパラ位に置換基を有する構造と、有しない構造のHTPの比較がなされている（非特許文献２参照）。当該文献の開示によれば、パラ位に置換基を導入するとHTP値が小さくなることが示されており、末端のフェニル基に置換基を有する構造はHTP値の点では不利とされていた。
【００１４】
【特許文献１】
特公平７−３３３５４号公報（３項）
【特許文献２】
特公平５−５２２９８号公報（３項）
【非特許文献１】
大岩，「２００１年日本液晶学会討論会講演予稿集」，２００１年，ｐ．４２１−４２２
【非特許文献２】
小池，「１９９９年日本液晶学会討論会講演予稿集」，１９９９年，ｐ．２２０−２２１
【００１５】
【発明が解決しようとする課題】
本発明における課題は、液晶材料に使用する光学活性化合物においてHTPを増大する方法を提供し、さらに大きなHTP値を示す光学活性化合物を提供し、光学活性化合物添加後の液晶上限温度が高い液晶組成物、これらを用いた液晶表示素子を提供することにある。
【００１６】
【課題を解決するための手段】
本発明は、上記課題を解決するために光学活性化合物の化学構造に着目し検討した結果、光学活性化合物の特定の部位に置換基を導入することでHTPを増大させることができることを見出し本願発明の完成に至った。
【００１７】
本願発明は以下に記載するHTPの増大方法を提供する。
【００１８】
すなわち、不斉炭素原子を有する化合物において、式（Ａ）
【化１５】
2004176038.tif 000010
(式中*は不斉炭素原子の位置を表す。)で表される部分構造を、式（Ｂ）
【化１６】
2004176038.tif 000011
(式中*は不斉炭素原子の位置を表し、Y1は炭素原子数1〜10のアルキル基、炭素原子数2〜10のアルケニル基、フッ素原子、塩素原子、臭素原子、ヨウ素原子、シアノ基又はイソチオシアネート基を表すが、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよい。)で表される部分構造に置換することによるヘリカルツイスティングパワー：HTP  （１／μｍ）
【００１９】
【数３】
2004176038.tif 000012
（式中、Cは光学活性化合物の添加量（質量％）を表し、Pは自然ピッチ（μｍ）を表す。）の増大方法を提供する。
【００２０】
さらに、以下の光学活性化合物、該化合物を含有する液晶組成物、及び液晶表示素子を提供する。
すなわち、一般式（Ｉ）
【化１７】
2004176038.tif 000013
（式中
*は不斉炭素の位置を表し、
R1及びR2はそれぞれ独立的に、炭素原子数1〜10のアルキル基、炭素原子数2〜10のアルケニル基、水素原子、フッ素原子、塩素原子、臭素原子、ヨウ素原子、シアノ基又はイソチオシアネート基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
【００２１】
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ（2,2,2）オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基又はフルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
Z1及びZ2はそれぞれ独立的に、単結合、−CO−、−COO−、−OCO−、−CH＝N−、−N＝CH−、−C≡C−、−CH2CH2−、−CH2CH2CH2−、−CH2CH2CH2CH2−、−CH2O−、−OCH2−、−CF2O−、−OCF2−、−CH＝N−N＝CH−、−CF＝CF−、−CH＝CH−、−CH2CH2CH＝CH−、−CH＝CHCH2CH2−又は−CH2CH＝CHCH2−を表し
Y1は、炭素原子数1〜10のアルキル基、炭素原子数2〜10のアルケニル基、フッ素原子、塩素原子、臭素原子、ヨウ素原子、シアノ基又はイソチオシアネート基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
E1及びE2はそれぞれ独立的に、単結合、−O−、−CO−、−COO−、−OCO−、−CH2−、−CH2CH2−、−CH2O−、−OCH2−、−COCH2−、−CH2CO−、−COOCH2−、−OCOCH2−、−CH2COO−又は−CH2OCO−、を表し
m、n、p及びqはそれぞれ独立的に０、１又は２を表し、n又はmが２を表すとき複数存在するZ1、Z2、A1及びA3は各々同じ基を意味しても、異なる基を意味してもよい、
ただし、E1及びZ2はそれぞれを構成する酸素原子が隣接する組み合わせを除く。）
で表される光学活性化合物及びこの化合物を0.01質量％〜50質量％含有する液晶組成物、更にこれを用いた液晶表示素子を提供する。
【００２２】
【発明の実施の形態】
以下に本発明の一例について説明する。
【００２３】
本発明のHTP増大方法は部分構造式（Ａ）を部分構造式（Ｂ）に置換することを特徴とする。式（Ｂ）において、Y1は、炭素原子数1〜5のアルキル基、炭素原子数2〜5のアルケニル基（該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、酸素原子が相互に直接結合しないものとして、酸素原子で置換されていてもよい）、フッ素原子、塩素原子、臭素原子又はシアノ基を表すことが好ましく、炭素原子数1〜3のアルキル基、炭素原子数1〜3のアルコキシ基、炭素原子数2〜3のアルケニル基、炭素原子数2〜3のアルケニルオキシ基（該アルキル基、アルケニル基、アルコキシ基、アルケニルオキシ基は非置換であるか又は置換基として1個又は2個以上のフッ素原子又は塩素原子を有することができる）、フッ素原子、塩素原子又は臭素原子を表すことがよりに好ましく、メチル基、メトキシ基、トリフルオロメチル基又はトリフルオロメトキシ基を表すことが最も好ましい。
【００２４】
本発明の化合物は不斉炭素に置換するフェニル基のメタ位に置換基を有することを特徴とする。一般式（Ｉ）においてメタ位の置換基であるY1は、炭素原子数1〜5のアルキル基、炭素原子数2〜5のアルケニル基（該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、酸素原子が相互に直接結合しないものとして、酸素原子で置換されていてもよい）、フッ素原子、塩素原子、臭素原子又はシアノ基を表すことが好ましく、炭素原子数1〜3のアルキル基、炭素原子数1〜3のアルコキシ基、炭素原子数2〜3のアルケニル基、炭素原子数2〜3のアルケニルオキシ基（該アルキル基、アルケニル基、アルコキシ基、アルケニルオキシ基は非置換であるか又は置換基として1個又は2個以上のフッ素原子又は塩素原子を有することができる）、フッ素原子、塩素原子又は臭素原子を表すことがよりに好ましく、メチル基、メトキシ基、トリフルオロメチル基又はトリフルオロメトキシ基を表すことが最も好ましい。
【００２５】
一般式（Ｉ）のR1、R2、A1、A2、A3、Z1、Z2、E1、E2、n、m、p及びqは光学活性化合物の用途によって適宜選択することが好ましい。
化合物として相溶性、低粘性、安定性を重視する場合は、一般式（VI-g）で表される化合物が好ましい。
【化１８】
2004176038.tif 000014
（式中、*は不斉炭素の位置を表し、Y2は炭素原子数1〜3のアルキル基、炭素原子数1〜3のアルコキシ基、炭素原子数2〜3のアルケニル基、炭素原子数2〜3のアルケニルオキシ基（該アルキル基、アルケニル基、アルコキシ基、アルケニルオキシ基は非置換であるか又は置換基として1個又は2個以上のフッ素原子又は塩素原子を有することができる）、フッ素原子、塩素原子、臭素原子を表し、
R6は炭素原子数1〜10のアルキル基、炭素原子数2〜10のアルケニル基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
R7は、炭素原子数1〜3のアルキル基、炭素原子数2〜3のアルケニル基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
【００２６】
A8及びA9はそれぞれ独立的に、1,4-フェニレン基、1,4-シクロヘキシレン基、デカヒドロナフタレン-2,6-ジイル基、ピリミジン-2,5-ジイル基、1,2,3,4-テトラヒドロナフタレン-2,6-ジイル基又は2,6-ナフチレン基を表し、該1,4-フェニレン基、1,2,3,4-テトラヒドロナフタレン-2,6-ジイル基及び2,6-ナフチレン基は非置換であるか又は置換基として１個又は２個以上のフッ素原子、塩素原子、トリフルオロメチル基、トリフルオロメトキシ基又はメチル基を有することができ、
E3は、単結合、−O−、−CO−、−COO−、−OCO−、−CH2−、−CH2CH2−、−CH2O−、−OCH2−、−COCH2−、−CH2CO−、−COOCH2−、−OCOCH2−、−CH2COO−又は−CH2OCO−を表し、
Z7は、単結合、−COO−、−OCO−、−C≡C−、−CH2CH2−、−CH2O−、−OCH2−、−CH＝N−N＝CH−、−CF＝CF−、−CH＝CH−を表し、
rは０、１又は２を表す。）
【００２７】
一般式（VI-g）において、Y2はフッ素原子、メチル基、メトキシ基、トリフルオロメチル基又はトリフルオロメトキシ基を表すことが好ましく、
R6は、炭素原子数1〜5のアルキル基又は炭素原子数2〜6のアルケニル基（該アルキル基又はアルケニル基中に存在する１個又は２個以上のメチレン基は、酸素原子が相互に直接結合しないものとして、酸素原子で置換されていてもよい）を表すことが好ましく、
R7は、メチル基又はトリフルオロメチル基を表すことが好ましく、メチル基を表すことがより好ましい
A8及びA9は、1,4-フェニレン基又は1,4-シクロヘキシレン基を表すことが好ましく、
E3は、−CH2−、−O−、−CO−、−COO−、−OCO−、−CH2CH2−、−CH2O−、−OCH2−、−COCH2−、−CH2CO−、−COOCH2−又は−OCOCH2−を表すことが好ましく、−CH2−又は−COO−を表すことがより好ましい、
Z7は、単結合、−COO−又は−OCO−を表すことが好ましく、単結合を表すことがより好ましい。
rは、0を表すことが好ましい。
【００２８】
さらに、一般式（VI-g）において、Y2がフッ素原子、メチル基、メトキシ基、トリフルオロメチル基又はトリフルオロメトキシ基を表し、R6が炭素原子数1〜5のアルキル基又は炭素原子数2〜6のアルケニル基を表し、R7がメチル基を表し、A8及びA9がそれぞれ独立的に、1,4-フェニレン基又は1,4-シクロヘキシレン基を表し、E3が−CH2−又は−COO−を表し、Z7が単結合を表し、rが０を表す化合物が好ましい。
【００２９】
また、相溶性、低粘性、安定性に加えて高い屈折率異方性が必要な場合、Z7は−C≡C−を表すことが好ましい。この場合、一般式（VI-g）において、Y2がフッ素原子、メチル基、メトキシ基、トリフルオロメチル基又はトリフルオロメトキシ基を表し、R6が炭素原子数1〜5のアルキル基又は炭素原子数2〜6のアルケニル基を表し、R7がメチル基を表し、A8及びA9がそれぞれ独立的に、1,4-フェニレン基又は1,4-シクロヘキシレン基を表し、E3が−CH2−又は−COO−を表し、Z7が−C≡C−を表し、rが０を表す化合物が好ましい。
【００３０】
具体的な化合物としては以下の一般式（VII-1）〜（VII-32）で表される化合物が特に好ましい。
【化１９】
2004176038.tif 000015
（式中、*は不斉炭素の位置を表し、Y3は、メチル基、メトキシ基、トリフルオロメチル基、トリフルオロメトキシ基又はフッ素原子を表し、
【００３１】
R8は、炭素数1〜5のアルキル基、炭素数1〜5のアルコキシ基、炭素数2〜5のアルケニル基、炭素数2〜5のアルケニルオキシ基又は式（VII-m）、
【化２０】
2004176038.tif 000016
（構造式は右端で環に連結しているものとする。）を表し、
R9は、*は不斉炭素を表し、メチル基又はトリフルオロメチル基を表す。）
【００３２】
一般式（VII-1）〜（VII-32）において、R8がアルケニル基又はアルケニルオキシ基を表す場合、以下の構造式群（VII-n）
【化２１】
2004176038.tif 000017
（構造式は右端で環に連結しているものとする。）で表されることが好ましい。
【００３３】
さらに、一般式（VII-21）、（VII-22）及び（VII-23）において、R8がメチル基を表す化合物が特に好ましく、一般式（VII-22）においてR8がメチル基を表す化合物が特に好ましい。
【００３４】
Δεが大きい化合物を必要とする場合は、一般式（VI-h）で表される化合物が好ましい。
【化２２】
2004176038.tif 000018
（式中、*は不斉炭素の位置を表し、Y4は炭素原子数1〜3のアルキル基、炭素原子数1〜3のアルコキシ基、炭素原子数2〜3のアルケニル基、炭素原子数2〜3のアルケニルオキシ基（該アルキル基、アルケニル基、アルコキシ基及びアルケニルオキシ基は非置換であるか又は置換基として1個又は2個以上のフッ素原子又は塩素原子を有することができる）、フッ素原子、塩素原子又は臭素原子を表し、
X16は、炭素原子数1〜5のアルキル基、炭素原子数1〜5のアルコキシ基、シアノ基、フッ素原子、塩素原子、トリフルオロメトキシ基、ジフルオロメトキシ基又はイソチオシアネート基を表し、
【００３５】
R10は、炭素原子数1〜3のアルキル基、炭素原子数2〜3のアルケニル基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
A10及びA11はそれぞれ独立的に、1,4-フェニレン基、1,4-シクロヘキシレン基、デカヒドロナフタレン-2,6-ジイル基、ピリミジン-2,5-ジイル基、1,2,3,4-テトラヒドロナフタレン-2,6-ジイル基又は2,6-ナフチレン基を表し、該1,4-フェニレン基、1,2,3,4-テトラヒドロナフタレン-2,6-ジイル基及び2,6-ナフチレン基は非置換であるか又は置換基として１個又は２個以上のフッ素原子、塩素原子、トリフルオロメチル基、トリフルオロメトキシ基又はメチル基を有することができ、
E4は、単結合、−O−、−CO−、−COO−、−OCO−、−CH2−、−CH2CH2−、−CH2O−、−OCH2−、−COCH2−、−CH2CO−、−COOCH2−、−OCOCH2−、−CH2COO−又は−CH2OCO−を表し、
Z9は、単結合、−COO−、−OCO−、−C≡C−、−CH2CH2−、−CH2O−、−OCH2−、−CH＝N−N＝CH−、−CF＝CF−、−CH＝CH−を表し、
sは０、１又は２を表す。）
誘電率異方性の絶対値が大きい化合物を必要とし、なおかつ能動素子を使用せずに駆動する表示素子に適した組成物に使用する場合は、一般式（VI-h）において、Y4がフッ素原子、メチル基、メトキシ基、トリフルオロメチル基又はトリフルオロメトキシ基を表すことが好ましく、
R10がメチル基又はトリフルオロメチル基を表すことが好ましく、メチル基を表すことがより好ましく、
【００３６】
A10及びA11の少なくとも一つは、一般式（VI-i）
【化２３】
2004176038.tif 000019
（式中のX17〜X19はそれぞれ独立的に水素原子、フッ素原子又は塩素原子を表す。）で表される部分構造式の郡から選択される構造を表すことが好ましく、一般式（VI-j）の構造式郡から選択される構造を表すことがより好ましく、
【００３７】
【化２４】
2004176038.tif 000020
【００３８】
E4が−CH2−、−O−、−CO−、−COO−、−OCO−、−CH2CH2−、−CH2O−、−OCH2−、−COCH2−、−CH2CO−、−COOCH2−又は−OCOCH2−を表すことが好ましく、−CH2−又は−COO−を表すことがより好ましく、
Z9が単結合、−COO−又は−OCO−を表すことが好ましく、
X16がシアノ基を表すことが好ましく、
sが０を表すことが好ましい。
【００３９】
さらに、Y4が、フッ素原子、メチル基、メトキシ基、トリフルオロメチル基又はトリフルオロメトキシ基を表し、R10がメチル基を表し、A10及びA11の少なくとも一つが一般式（VI-j）の構造式郡から選択される構造を表し、Z9が単結合、−COO−又は−OCO−を表し、E4が−CH2−又は−COO−を表し、X16がシアノ基を表し、sが０を表す化合物がさらに好ましい。
【００４０】
また、誘電率異方性の絶対値及び屈折率異方性が大きい化合物を必要とし、なおかつ能動素子を使用せずに駆動する表示素子に適した組成物に使用する場合は、Y4が、フッ素原子、メチル基、メトキシ基、トリフルオロメチル基又はトリフルオロメトキシ基を表し、R10がメチル基を表し、A10及びA11の少なくとも一つが一般式（VI-j）の構造式郡から選択される構造を表し、Z9が−C≡C−を表し、E4が−CH2−又は−COO−を表し、X16がシアノ基を表し、sが０を表す化合物がさらに好ましい
【００４１】
具体的な化合物としては以下の一般式（VII-33）〜（VII-68）で表される化合物が特に好ましい。
【化２５】
2004176038.tif 000021
（式中、*は不斉炭素の位置を表し、R11はメチル基又はトリフルオロメチル基を表し、Y5はメチル基、メトキシ基、トリフルオロメチル基又はトリフルオロメトキシ基を表す。）
【００４２】
【化２６】
2004176038.tif 000022
（式中、*は不斉炭素の位置を表し、R11はメチル基又はトリフルオロメチル基を表し、Y5はメチル基、メトキシ基、トリフルオロメチル基又はトリフルオロメトキシ基を表す。）
【００４３】
正の誘電率異方性であって絶対値が大きい化合物を必要とし、なおかつ能動素子を用いて駆動する表示素子に適した組成物に使用する場合は、
一般式（VI-h）においてY4がメチル基、メトキシ基、トリフルオロメチル基又はトリフルオロメトキシ基を表すことが好ましく、
R10がメチル基又はトリフルオロメチル基を表すことが好ましく、
A10及びA11がそれぞれ独立的に、一般式（VI-i）で表される部分構造式の郡から選択される構造を表すことが好ましく、少なくとも一つは一般式（VI-j）の構造式郡から選択されることがより好ましく、
E4が、−CH2−、−O−、−CO−、−COO−、−OCO−、−CH2CH2−、−CH2O−、−OCH2−、−COCH2−、−CH2CO−、−COOCH2−又は−OCOCH2−を表すことが好ましく、
Z9が単結合を表すことが好ましく、
X16がフッ素原子、塩素原子又はトリフルオロメトキシ基を表すことが好ましく、
sが０を表すことが好ましい。
【００４４】
さらに、Y4がメチル基、メトキシ基、トリフルオロメチル基又はトリフルオロメトキシ基を表し、R10がメチル基又はトリフルオロメチル基を表し、A10及びA11の少なくとも一つが一般式（VI-j）の構造式郡から選択される構造を表し、Z9が単結合を表し、E4が、−CH2−、−O−、−CO−、−COO−、−OCO−、−CH2CH2−、−CH2O−、−OCH2−、−COCH2−、−CH2CO−、−COOCH2−又は−OCOCH2−を表し、X16がフッ素原子、塩素原子又はトリフルオロメトキシ基を表し、sが０を表す化合物が好ましい。
【００４５】
正の誘電率異方性でありその絶対値及び屈折率異方性が大きい化合物を必要とし、なおかつ能動素子を用いて駆動する表示素子に適した組成物に使用する場合は、Y4がメチル基、メトキシ基、トリフルオロメチル基又はトリフルオロメトキシ基を表し、R10がメチル基又はトリフルオロメチル基を表し、A10及びA11の少なくとも一つが一般式（VI-j）の構造式郡から選択される構造を表し、Z9が-C≡C-を表し、E4が、−CH2−、−O−、−CO−、−COO−、−OCO−、−CH2CH2−、−CH2O−、−OCH2−、−COCH2−、−CH2CO−、−COOCH2−又は−OCOCH2−を表し、X16がフッ素原子、塩素原子又はトリフルオロメトキシ基を表し、sが０を表す化合物が好ましい。
【００４６】
具体的な化合物としては以下の一般式（VII-69）〜（VII-86）で表される化合物が特に好ましい。
【化２７】
2004176038.tif 000023
（式中、*は不斉炭素の位置を表し、A12及びA13はそれぞれ独立して1,4-フェニレン基又は1,4-シクロヘキシレン基を表し、X20はフッ素原子又はトリフルオロメトキシ基を表し、R12はメチル基又はトリフルオロメチル基を表し、Y6はメチル基、メトキシ基、トリフルオロメチル基又はトリフルオロメトキシ基を表す。）
【００４７】
負の誘電率異方性であって絶対値が大きい化合物を必要とし、なおかつ能動素子を用いて駆動する表示素子に適した組成物に使用する場合は、
一般式（VI-h）において、Y4が、メチル基、メトキシ基、トリフルオロメチル基又はトリフルオロメトキシ基を表すことが好ましく、
R10がメチル基又はトリフルオロメチル基を表すことが好ましく、
A10及びA11が、それぞれ独立して一般式（VI-k）
【化２８】
2004176038.tif 000024
（式中のX17〜X19はそれぞれ独立的に水素原子、フッ素原子又は塩素原子を表す。）で表される部分構造式の郡から選択される構造を表すことが好ましく、少なくとも一つは一般式（VI-l）
2004176038.tif 000025
の構造式郡から選択されることがより好ましく、
E4が−CH2−、−O−、−CO−、−COO−、−OCO−、−CH2CH2−、−CH2O−、−OCH2−、−COCH2−、−CH2CO−、−COOCH2−又は−OCOCH2−を表すことが好ましく、
Z9が単結合を表すことが好ましく、
X16が炭素原子数1〜5のアルキル基又は炭素原子数1〜5のアルコキシ基を表すことが好ましく、
sが０を表すことが好ましい。
【００４８】
さらに、Y4が、メチル基、メトキシ基、トリフルオロメチル基又はトリフルオロメトキシ基を表し、R10がメチル基又はトリフルオロメチル基を表し、A10及びA11の少なくとも一つが一般式（VI-l）の構造式郡から選択される構造を表し、E4が−CH2−、−O−、−CO−、−COO−、−OCO−、−CH2CH2−、−CH2O−、−OCH2−、−COCH2−、−CH2CO−、−COOCH2−又は−OCOCH2−を表し、Z9が単結合を表し、X16が炭素原子数1〜5のアルキル基又は炭素原子数1〜5のアルコキシ基を表し、sが０を表す化合物が好ましい。
【００４９】
負の誘電率異方性でありその絶対値及び屈折率異方性が大きい化合物を必要とし、なおかつ能動素子を用いて駆動する表示素子に適した組成物に使用する場合は、Y4が、メチル基、メトキシ基、トリフルオロメチル基又はトリフルオロメトキシ基を表し、R10がメチル基又はトリフルオロメチル基を表し、A10及びA11の少なくとも一つが一般式（VI-l）の構造式郡から選択される構造を表し、E4が−CH2−、−O−、−CO−、−COO−、−OCO−、−CH2CH2−、−CH2O−、−OCH2−、−COCH2−、−CH2CO−、−COOCH2−又は−OCOCH2−を表し、Z9が-C≡C-を表し、X16が炭素原子数1〜5のアルキル基又は炭素原子数1〜5のアルコキシ基を表し、sが０を表す化合物が好ましい。
【００５０】
具体的な化合物としては以下の一般式（VII-87）〜（VII-98）で表される化合物が特に好ましい。
【化２９】
2004176038.tif 000026
（式中、*は不斉炭素の位置を表し、A14は1,4-フェニレン基又は1,4-シクロヘキシレン基を表し、R13は炭素原子数1〜3のアルキル基又は炭素原子数1〜3のアルコキシ基を表し、R14はメチル基又はトリフルオロメチル基を表し、Y7はメチル基、メトキシ基、トリフルオロメチル基又はトリフルオロメトキシ基を表す。）
【００５１】
HTP値の特に大きい化合物を必要とする場合、一般式（VI-m）で表される化合物が好ましい。
【化３０】
2004176038.tif 000027
（式中、*は不斉炭素の位置を表し、R15及びR16はそれぞれ独立的に、炭素原子数1〜7のアルキル基、炭素原子数1〜7のアルコキシ基、炭素原子数2〜7のアルケニル基又は炭素原子数2〜7のアルケニルオキシ基を表し、Y9はメチル基、メトキシ基、トリフルオロメチル基又はトリフルオロメトキシ基を表し、Y8は炭素原子数1〜3のアルキル基、炭素原子数1〜3のアルコキシ基、炭素原子数2〜3のアルケニル基、炭素原子数2〜3のアルケニルオキシ基（該アルキル基、アルケニル基、アルコキシ基及びアルケニルオキシ基は非置換であるか又は置換基として1個又は2個以上のフッ素原子又は塩素原子を有することができる）、フッ素原子、塩素原子又は臭素原子を表し、
【００５２】
A15、A16、A17及びA18はそれぞれ独立的に、1,4-フェニレン基、1,4-シクロヘキシレン基、デカヒドロナフタレン-2,6-ジイル基、ピリミジン-2,5-ジイル基、1,2,3,4-テトラヒドロナフタレン-2,6-ジイル基又は2,6-ナフチレン基を表し、該1,4-フェニレン基、1,2,3,4-テトラヒドロナフタレン-2,6-ジイル基及び2,6-ナフチレン基は非置換であるか又は置換基として１個又は２個以上のフッ素原子、塩素原子、トリフルオロメチル基、トリフルオロメトキシ基又はメチル基を有することができ、
E5及びE6はそれぞれ独立的に、単結合、−O−、−CO−、−COO−、−OCO−、−CH2−、−CH2CH2−、−CH2O−、−OCH2−、−COCH2−、−CH2CO−、−COOCH2−、−OCOCH2−、−CH2COO−又は−CH2OCO−を表し、
t及びuはそれぞれ独立して０、１又は２を表す。）
【００５３】
一般式（VI-m）において、R15及びR16、A15及びA18、A16及びA17、E5及びE6がそれぞれ等しく、t＋u=1である化合物は製造が容易なため好ましく、具体的な化合物としては以下の一般式（VII-99）又は（VII-100）で表される化合物が特に好ましい。
【化３１】
2004176038.tif 000028
（式中、*は不斉炭素の位置を表し、R17は炭素原子数1〜7のアルキル基、炭素原子数1〜7のアルコキシ基、炭素原子数2〜7のアルケニル基又は炭素原子数2〜7のアルケニルオキシ基を表し、Y9はメチル基、メトキシ基、トリフルオロメチル基又はトリフルオロメトキシ基を表す。）
【００５４】
一般に、光学活性化合物のHTP値には温度依存性があり、S-811、CB-15及びCN等従来多くのカイラル剤は温度依存性が正、すなわち温度上昇に伴いHTP値が小さくなる傾向を有する。
一方、ツイストネマチック型デバイス（TN型デバイス）のしきい値電圧（Ｖth）は数式（1）（F.J.Kahn and R.A.Burmeister Jr. 239. Nanemissive Electrooptic Displays）
【数４】
2004176038.tif 000029
（式中、K11、K22及びK33はフランクの弾性定数を表し、Δεは誘電率異方性を表し、Lは液晶層の厚さを表し、Pは自然ピッチを表す。）によって与えられる。
【００５５】
また、スーパツイストネマチック型デバイス（STN型デバイス）のＶthは数式（2）（松本正一、角田市良著  液晶の基礎と応用）
【数５】
2004176038.tif 000030
（式中、K11、K22及びK33はフランクの弾性定数を表し、Δεは誘電率異方性を表し、dは液晶層の厚さを表し、Pは自然ピッチを表し、φは液晶分子配列の捩れ角を表し、θはプレチルト角を表す。）で表される。
【００５６】
温度上昇に伴い弾性定数（K）は小さくなる傾向にあるため、これらの式によればTN型及びSTN型デバイスの何れにおいても、しきい値電圧は低下する。温度上昇に伴いHTP値が小さくなる前述の一般的な光学活性化合物を含有した液晶組成物では自然ピッチPが小さくなるため、数式（1）及び（2）より温度上昇に伴うしきい値電圧の低下がより大きくなる問題がある。
温度上昇に伴いHTP値が大きくなる光学活性化合物を含有した液晶組成物では、温度上昇に伴うしきい値電圧の低下が抑えられる。
【００５７】
一般式（Ｉ）の化合物において、p、q及びmが何れも０を表し、E2が単結合を表し、R2がメチル基を表し、E1が-COO-を表す化合物は、温度上昇に伴いHTP値が大きくなるため、温度上昇に伴うしきい値電圧の上昇を抑える効果を有する。この中でも、Y1が炭素原子数1〜3のアルキル基、炭素原子数1〜3のアルコキシル基、フッ素原子、塩素原子、臭素原子又はシアノ基を表すことが好ましく、R1がシアノ基、フッ素原子、塩素原子、ジフルオロメトキシ基、トリフルオロメトキシ基、フッ素原子、塩素原子又は臭素原子を表すことが好ましく、
Y1が炭素原子数1〜3のアルキル基、炭素原子数1〜3のアルコキシル基、フッ素原子、塩素原子、臭素原子又はシアノ基を表し、R1がシアノ基、フッ素原子、塩素原子、ジフルオロメトキシ基、トリフルオロメトキシ基、フッ素原子、塩素原子又は臭素原子を表し、A1及びA2がそれぞれ独立して1,4-フェニレン基、2-フルオロ-1,4-フェニレン基、3-フルオロ-1,4-フェニレン基、2,6-ジフルオロ-1,4-フェニレン基又は3,5-ジフルオロ-1,4-フェニレン基を表し、Z2が単結合又は-C≡C-を表す化合物がより好ましい。
【００５８】
以上の化合物は例えば、以下の方法で製造することができる。
【００５９】
製造方法１  一般式（VIII-c）及び一般式（VIII-d）の製造
一般式（I）において、A2が1,4-フェニレン基を表し、E2が単結合を表し、E1がCO又はCH2を表し、m及びqが０を表す場合。
【化３２】
2004176038.tif 000031
（式中、*、R1、R2、Z1、Y1、A1、p及びnは一般式（I）における意味と同じ意味を表す。）
一般式（VIII-a）で表される化合物に、一般式（VIII-b）で表されるカルボン酸クロリド誘導体を反応させることにより一般式（VIII-c）で表される化合物を製造することができる。得られた一般式（VIII-c）のカルボニル基を還元することにより一般式（VIII-d）で表される化合物を製造することができる。
【００６０】
製造方法２  一般式（VIII-d2）の製造
一般式（I）において、A2が1,4-フェニレン基を表し、E2が単結合を表し、E1がCO又はCH2を表し、m+qが１、２、３又は４を表す場合。
製造方法１に記載の反応式において、一般式（VIII-b）に換えて一般式（VIII-e）
【化３３】
2004176038.tif 000032
（式中、*、R2、E2、Z2、Y1、A3、p、q及びmは一般式（I）における意味と同じ意味を表す。）を用いることにより一般式（VIII-d2）
【化３４】
2004176038.tif 000033
（式中、*、R1、R2、E2、Z1、Z2、Y1、A1、A3、p、q、m及びnは一般式（I）における意味と同じ意味を表す。）で表される化合物を製造することができる。
【００６１】
製造方法３  一般式（VIII-h）の製造
一般式（I）において、A2が1,4-フェニレン基を表し、E2が単結合を表し、m及びqが０を表し、E1が酸素原子を表す場合。
【化３５】
2004176038.tif 000034
（式中、*、R1、R2、Z1、Y1、A1、p及びnは一般式（I）における意味と同じ意味を表す。）
一般式（VIII-f）で表されるフェノール誘導体と、一般式（VIII-g）で表される化合物を定法に従いエーテル化することにより一般式（VIII-h）で表される化合物を製造することができる。
【００６２】
製造方法４  一般式（VIII-h2）の製造
一般式（I）において、A2が1,4-フェニレン基を表し、E2が単結合を表し、m+qが１、２、３又は４を表し、E1が酸素原子を表す場合。
製造方法３に記載の反応式において、一般式（VIII-g）に換えて一般式（VIII-i）
【化３６】
2004176038.tif 000035
（式中、*、R2、E2、Z2、Y1、A3、p、q及びmは一般式（I）における意味と同じ意味を表す。）を用いることにより一般式（VIII-h2）
【化３７】
2004176038.tif 000036
（式中、*、R1、R2、E2、Z1、Z2、Y1、A1、A3、p、q、m及びnは一般式（I）における意味と同じ意味を表す。）で表される化合物を製造することができる。
【００６３】
製造方法５  一般式（VIII-p）の製造
一般式（I）において、E1が−COO−を表し、E2が−OCO−を表し、A2が1,4-フェニレン基を表す場合、
【化３８】
2004176038.tif 000037
（式中、*、R1、R2、E1、E2、Z1、Z2、Y1、A1、A3、p、q、m及びnは一般式（I）における意味と同じ意味を表す。）
一般式（VIII-j）で表されるジオール誘導体の一方の水酸基を保護した後、一般式（VIII-l）で表される安息香酸誘導体を反応させ一般式（VIII-m）で表されるエステル誘導体を製造する。一般式（VIII-m）の保護基を脱保護した後、一般式（VIII-o）で表されるカルボン酸誘導体を反応させることにより一般式（VIII-p）で表される化合物を製造することができる。
【００６４】
製造方法６  一般式（VIII-t）の製造
一般式（I）において、A2が1,4-フェニレン基を表し、m及びqが０を表し、E1及びE2が単結合を表す場合。
【化３９】
2004176038.tif 000038
（式中、*、R1、R2、Z1、Z2、Y1、A1、A3、p及びnは一般式（I）における意味と同じ意味を表す。）
一般式（VIII-q）で表されるアルコール誘導体の水酸基を臭素化した後、マグネシウムを反応させ一般式（VIII-s）で表されるグリニャール試薬を製造する。これに、パラジウム等の遷移金属触媒存在下、ホウ酸誘導体を反応させることにより一般式（VIII-t）で表される化合物を製造することができる。
【００６５】
製造方法７  一般式（VIII-w）の製造
一般式（I）において、A2が1,4-シクロヘキシレン基を表し、m及びqが０を表し、E1及びE2が単結合を表す場合。
【化４０】
2004176038.tif 000039
（式中、*、R1、R2、Z1、Y1、A1、p及びnは一般式（I）における意味と同じ意味を表す。）
製造方法６で製造した一般式（VIII-s）で表されるグリニャール試薬に、シクロヘキサノン誘導体を反応させることにより、一般式（VIII-u）で表される化合物を製造する。水酸基を脱水反応により除き一般式（VIII-v）で表されるシクロヘキセン誘導体とした後、金属触媒存在下、水素添加することにより一般式（VIII-w）で表される化合物を製造することができる。
【００６６】
製造方法８  一般式（VIII-w）の製造
一般式（I）において、A2が1,4-フェニレン基を表し、E2が単結合を表し、m及びqが０を表し、E1が-COO-を表す場合。
【化４１】
2004176038.tif 000040
（式中、*、R1、R2、A1、Z1、Y1、p及びnは一般式（Ｉ）におけると同じ意味を表す。）
【００６７】
一般式（VIII-x）で表される化合物に、塩化チオニル等のハロゲン化剤を反応させて一般式（VIII-y）で表される酸クロリド誘導体を製造する。得られた一般式（VIII-y）と一般式（VIII-z）で表されるアルコール誘導体を反応させることにより、一般式（VIII-aa）で表される化合物を製造することができる。
【００６８】
反応に用いられる一般式（VIII-z）で表される光学活性なアルコール誘導体は次のような方法で製造することができる。
【００６９】
pが０を表す場合、対応するベンゾフェノン誘導体をパン酵母等により不斉還元することによって光学活性アルコール誘導体を得ることができる。
【化４２】
2004176038.tif 000041
（式中、*、R2及びY1は一般式（Ｉ）におけると同じ意味を表す。）
【００７０】
pが０以外を表す場合、ラセミ体のアルコール誘導体を製造した後、以下に示すように酵素反応によりエナンチオマーの一方を優先的にエステル化し、カラムクロマトグラフ、再結晶等によりて光学活性エステルを得る。その後、エステルを加水分解すれば一般式（VIII-z）で表される光学活性なアルコール誘導体を製造することができる。
【化４３】
2004176038.tif 000042
（式中、*、p、R2及びY1は一般式（Ｉ）におけると同じ意味を表す。）
ラセミ体のアルコール誘導体を製造した後、光学活性のカルボン酸誘導体等を用いてエナンチオマーをジアステレオマーに変換した後、一般的な分離方法により両者を単離した後加水分解することによっても一般式（VIII-z）で表される光学活性アルコール誘導体を製造することができる。
【００７１】
又、対応するラセミ体のエステル誘導体を製造し、酵素反応によりエナンチオマーの一方を優先的に加水分解しても一般式（VIII-z）で表される光学活性なアルコール誘導体を製造することができる。
【化４４】
2004176038.tif 000043
（式中、*、p、R2及びY1は一般式（Ｉ）におけると同じ意味を表す。）
この反応は特にpが０を表す場合に有用である。
【００７２】
本願発明一般式（Ｉ）で表される光学活性化合物は、上記以外の化合物も、上記手法の組み合わせ、及び既存の手法との組み合わせにより、製造することができる。
【００７３】
反応生成物に対して必要に応じて、カラムクロマトグラフ、蒸留、再結晶等の精製処理を施すことによって、本願発明の化合物を精製することができる。
【００７４】
本発明の液晶組成物について説明する。
本発明の液晶組成物は、本発明の光学活性化合物を1つ以上含有することを特徴とする。光学活性化合物の含有量は0.01質量％〜50質量％が好ましく、0.1質量％〜30質量％がより好ましいが、自然ピッチの要求値に応じて調整する。
【００７５】
本発明の液晶組成物の25℃における自然ピッチは0.1〜1000μmが好ましいが、最適値は使用用途によって異なり、TN型液晶素子用液晶組成物として用いる場合は、20〜1000μmを表すことが好ましく、30〜200μmがより好ましい。STN型液晶素子用液晶組成物として用いる場合は、2〜50μを表すことが好ましく、4〜20μmがより好ましい。コレステリック液晶組成物として用いる場合は、0.1〜2μmを表すことが好ましく、0.15〜1μmがより好ましい。
【００７６】
また、HTP値の温度依存性を調整するために、本発明の光学化合物に加えて他の光学活性化合物を添加することがさらに有用であり、他の光学活性化合物を1種から5種含有することが好ましい。このような光学活性化合物としてはコレステロール誘導体又は一般式（IX-ａ）
【００７７】
【化４５】
2004176038.tif 000044
（式中、R'及びR''はそれぞれ独立して、
P1、P2及びP3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基又はフルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
L1及びL2は単結合、−COO−、−OCO−、−C≡C−、又は基中に存在する１個又は２個以上のメチレン基が−CO−で置換されていても良く、酸素原子が相互に直接結合しないものとして、酸素原子又は−COO−で置換されていてもよい炭素原子数2〜5のアルキレン基を表し、該アルキレン基は非置換であるか置換基として1個又は2個以上のフッ素原子、炭素数1〜5のアルキル基、トリフルオロメチル基、トリフルオロメトキシ基又はフェニル基を有していても良く、
wは0、1又は２であるが、wが2の場合は各P1及び各L1は同じ基を意味しても、異なる基を意味しても良い。但し、R'、R''、L1及びL2のうち少なくとも一つは光学活性基である。）で表される光学活性化合物である。
【００７８】
具体的には、下記の一般式（X-a）〜（X-l）で表される光学活性化合物と併用することが好ましい。
【化４６】
2004176038.tif 000045
（式中、*は不斉炭素の位置を表し、R20は炭素数1〜10のアルキル基、炭素数1〜10のアルコキシ基、炭素数2〜10のアルケニル基、炭素数2〜10のアルケニルオキシ基を表し、R21は炭素数1〜10のアルキル基を表し、R22*は一個又は２個以上の不斉炭素原子を有する炭素数1〜10のアルキル基、炭素数1〜10のアルコキシ基を表す。）
【００７９】
本発明の液晶組成物は一般式（II-a）、一般式（II-b）及び一般式（II-c）
R2-A4-Z3-(A5-Z4)p-(A6-Z5)q-A7-Z6-CN        （II-a）
R2-A4-Z3-(A5-Z4)p-(A6-Z5)q-A7-Z6-X1 （II-b）
R2-A4-Z3-(A5-Z4)p-(A6-Z5)q-A7-Z6-R3 （II-c）
（式中、R2及びR3はそれぞれ独立的に、炭素原子数1〜10のアルキル基、炭素原子数2〜10のアルケニル基を表し、該アルキル基又はアルケニル基は非置換であるか又は置換基として1個又は2個以上のフッ素原子、塩素原子、シアノ基、メチル基又はトリフルオロメチル基を有することができ、該アルキル基又はアルケニル基中に存在する１個又は２個以上のメチレン基は、−CO−で置換されていても良く、酸素原子が相互に直接結合しないものとして、酸素原子又は−COO−で置換されていてもよく、
【００８０】
A4、A5、A6、及びA7はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、インダン-2,5-ジイル基、フェナントレン-2,7-ジイル基、9,10-ジヒドロフェナントレン-2,7-ジイル基、1,2,3,4,4a,9,10a-オクタヒドロフェナントレン-2,7-ジイル基、フルオレン-2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基及びフルオレン-2,7-ジイル基は非置換であるか又は置換基として１個又は２個以上のフッ素原子、塩素原子、トリフルオロメチル基、トリフルオロメトキシ基又はメチル基を有することができ、
Z3、Z4、Z5及びZ6はそれぞれ独立的に、単結合、−CO−、−COO−、−OCO−、−CH＝N−、−N＝CH−、−C≡C−、−CH2CH2−、−CH2CH2CH2−、−CH2CH2CH2CH2−、−CH2O−、−OCH2−、−CF2O−、−OCF2−、−CH＝N−N＝CH−、−CF＝CF−、−CH＝CH−、−CH2CH2CH＝CH−、−CH＝CHCH2CH2−、−CH2CH＝CHCH2−を表し、
X1はフッ素原子、塩素原子、トリフルオロメチル基、トリフルオロメトキシ基、ジフルオロメトキシ基又はイソチオシアネート基を表し、
ｐ及びqはそれぞれ独立的に、０又は１を表す。）
で表される化合物群より選ばれる化合物を1種又は2種以上含有することが好ましい。
【００８１】
本発明の液晶組成物をSTN、TN型液晶素子用の液晶組成物、又はコレステリック液晶組成物として用いる場合、液晶組成物の成分としては、誘電率異方性を大きくするために一般式（II-a）で表される液晶化合物を1種類以上含有することが好ましく、2種類以上含有することがより好ましい。
【００８２】
一般式（II-a）の具体例としては一般式（III-a）〜（III-j）
【化４７】
2004176038.tif 000046
【００８３】
（式中R4は炭素原子数1〜10のアルキル基、炭素原子数1〜10のアルコキシル基、炭素原子数2〜10のアルケニル基又は炭素原子数2〜10のアルケニルオキシ基を表し、
X2〜X5はそれぞれ独立的に、水素原子、フッ素原子又は塩素原子を表す。）
で表される化合物を含有することが好ましく、中でも一般式（III-b）、（III-c）、（III-d）、（III-e）及び（III-f）で表される化合物群から選ばれる化合物を含有することがさらに好ましく、これらの化合物を2種類以上含有することが特に好ましい。
【００８４】
さらに屈折率異方性、粘性等の物性値を調整するため式（II-c）で表される化合物を含有することができ、具体的には一般式（V-a）〜（V-n）
【化４８】
2004176038.tif 000047
【００８５】
（式中、R4及びR5はそれぞれ独立的に、炭素原子数1〜10のアルキル基、炭素原子数1〜10のアルコキシル基、炭素原子数2〜10のアルケニル基又は炭素原子数2〜10のアルケニルオキシ基を表し、
Aは1,4-フェニレン基又は1,4-シクロヘキシレン基を表し、
Z8は単結合、−CH2−CH2−又は−COO−を表し、
X12〜X15はそれぞれ独立的に、水素原子、フッ素原子又はメチル基を表す。）で表される化合物群から選ばれることが好ましい。さらに、屈折率異方性を大きくするためには、一般式（V-e）、（V-f）、（V-g）、（V-h）、（V-i）、（V-k）及び（V-l）で表される化合物群から選ばれる化合物を含有することが好ましく、粘性を低くするためには一般式（V-a）、（V-b）、（V-c）、（V-d）及び（V-e）で表される化合物群から選ばれる化合物を含有することが好ましく、液晶の温度範囲を広くするためには一般式（V-j）、（V-k）、（V-l）、（V-m）及び（V-n）で表される化合物群から選ばれる化合物を含有することが好ましい。
【００８６】
本発明の液晶組成物をアクティブ駆動型液晶素子用の液晶組成物として用いる場合、液晶組成物の成分としては、誘電率異方性を大きくするために一般式（II-b）で表される液晶化合物を1種類以上含有することが好ましく、2種類以上含有することがより好ましい。一般式（II-b）の具体例としては一般式（IV-a）〜（IV-k）
【００８７】
【化４９】
2004176038.tif 000048
【００８８】
（式中、R4は炭素原子数1〜10のアルキル基、炭素原子数1〜10のアルコキシル基、炭素原子数2〜10のアルケニル基又は炭素原子数2〜10のアルケニルオキシ基を表し、
A20は1,4-フェニレン基又は1,4-シクロヘキシレン基を表し、
Z7は単結合又は−CH2−CH2−を表し、
X6は、フッ素原子、塩素原子、ジフルオロメトキシ基又はトリフルオロメトキシ基を表し、
X7〜X11はそれぞれ独立的に水素原子、フッ素原子又は塩素原子を表す。）
で表される化合物群から選ばれる化合物を含有することが好ましく、中でも一般式（IV-a）、（IV-f）、（IV-g）及び（IV-i）で表される化合物群から選ばれる化合物を含有することが好ましく、これらの中から2種類以上含有することがより好ましい。
【００８９】
さらに屈折率異方性、粘性等の物性値を調整するため一般式（II-c）で表される化合物を含有することができ、具体的には一般式（V-a）〜（V-n）で表される化合物群から選ばれる化合物を含有することができる。屈折率異方性を大きくするためには、一般式（V-e）、（V-f）、（V-g）、（V-h）、（V-i）、（V-k）及び（V-l）で表される化合物群から選ばれる化合物を含有することが好ましく、又一般式（IV-b）、（IV-c）及び（IV-e）から選ぶことも好ましい。粘性を低くするためには一般式（V-a）、（V-b）、（V-c）、（V-d）及び（V-e）から選ばれる化合物を用いることを表すことが好ましい。液晶の温度範囲を広くするためには一般式（V-j）、（V-k）、（V-l）、（V-m）及び（V-n）で表される化合物群から選ばれる化合物を含有することが好ましく、一般式（IV-d）、（IV-e）、（IV-f）、（IV-g）、（IV-h）、（IV-i）及び（IV-j）で表される化合物群から選ばれる化合物を含有することも好ましい。
【００９０】
これら本発明の液晶組成物は、光学活性化合物のHTP値が大きく、少量添加で所望の自然ピッチが得られるため液晶上限温度が高い。さらに、粘性が低くできるため応答速度が速く、駆動電圧を低減させた液晶組成物も得ることができる。本発明の液晶表示素子について説明する。
【００９１】
本発明の液晶表示素子は本発明の液晶組成物を使用することを特徴とする。TN型のスタティック駆動、TN型・STN型の単純マトリックス駆動、アクティブマトリックス駆動、及びコレステリック液晶を用いる相転移型駆動を適用できる。また液晶組成物が高分子ネットワーク中もしくは高分子中に形成された素子に用いることもできる。
【００９２】
【実施例】
以下、実施例を挙げて本発明を更に詳述するが、本発明はこれらの実施例に限定されるものではない。
【００９３】
以下の実施例及び比較例の組成物における「%」は『質量%』を意味し、*は不斉炭素の位置を示す。
螺旋の掌性は右ねじと同じ螺旋構造を右巻きとし、左ねじと同じ螺旋構造を左巻きとする。又、掌性は螺旋構造の知られている標準試料との接触法を用いて決定した。
【００９４】
螺旋の自然ピッチは、くさび法（Cano法）により25℃にて測定を行った。自然ピッチの温度特性を測定するため25℃に加え0℃及び50℃でも同様な測定を行い、以下の式により算出し温度当たりの変化量とした。
【数６】
2004176038.tif 000049
ΔP／ΔT：自然ピッチの1℃当たりの変化量（μm/℃）
Pmax：自然ピッチの最大値（μm）
Pmin：自然ピッチの最小値（μm）
Tpmax：自然ピッチが最大値を示す温度（℃）
Tpmin：自然ピッチが最小値を示す温度（℃）
【００９５】
ヘリカルツイスティングパワーは式（XII-a）
【化５０】
2004176038.tif 000050
【００９６】
で表される液晶組成物に、測定する光学活性化合物を添加し、一定の温度で自然ピッチを測定し以下の式により算出した。
【数７】
2004176038.tif 000051
ヘリカルツイスティングパワー：HTP  （１／μｍ）
自然ピッチ：P  （μｍ）
光学活性化合物の添加量：C  （質量％）
【００９７】
しきい値電圧（Vth）はセル厚d(μm)のSTN液晶表示素子(STN-LCD)を構成したときの25℃でのしきい値電圧（V）。印加駆動波形は100Hz矩形波。セル厚d(μm)は、Δn・d=0.90  の関係式より決定する。（Vthは透過率が90%のときの駆動電圧）又、しきい値電圧の温度あたりの変化量を以下のように算出した。
【数８】
2004176038.tif 000052
【００９８】
ΔE／ΔT：しきい値電圧の1℃当たりの変化量（mV/℃）
Emax：しきい値電圧の最大値（V）
Emin：しきい値電圧の最小値（V）
TEmax：しきい値電圧が最大値を示す温度（℃）
TEmin：しきい値電圧が最小値を示す温度（℃）
【００９９】
（実施例1）
以下の方法で式（XI-a）で表される化合物を得た。
【化５１】
2004176038.tif 000053
塩化アルミニウムの塩化メチレン懸濁液に氷冷下、（Ｒ）−２−（３−メトキシフェニル）プロピオン酸クロリドの塩化メチレン溶液を滴下した。同温度で１５分攪拌した後、トランス−４−プロピルシクロヘキシルベンゼンの塩化メチレン溶液を滴下した。反応終了後、反応系を氷水に加えた後、塩化メチレンを加え有機層を分離した。有機層を水で二回洗浄後、飽和食塩水で洗浄した。水層を塩化メチレンで洗浄し有機層を合わせ、溶媒を濃縮し（Ｒ）−１−（４−シクロヘキシルフェニル）−２−（３−メトキシフェニル）−プロパン−１−オンの粗生成物を得た。得られた粗生成物のエチレングリコール溶液にヒドラジン一水和物を加え、副生する水を除きながら１１０℃で攪拌した。水の流出がほぼ停止した後、１２０℃で攪拌し過剰のヒドラジンを留去した。反応系の温度を下げ、水酸化カリウムを加え１６０℃に加熱した。反応終了後反応系の温度を下げ、水及びトルエンを加え攪拌した。有機層を分離した後、水層をトルエンで洗浄し有機層を合わせ水で三回洗浄した、飽和の食塩水で洗浄後、濃縮することにより式（XI-a）で表される化合物の粗生成物を得た。得られた粗生成物をカラムクロマトグラフにて精製した後、エタノールから再結晶し（Ｓ）−１−｛２−（３−メトキシフェニル）プロピル｝−４−（トランス−４−プロピルシクロヘキシル）ベンゼン（式（XI-a）で表される化合物のＳ体）を得た。
【０１００】
（実施例２）
実施例１と同様の方法で、式（XI-b）
【化５２】
2004176038.tif 000054
（Ｓ）−１−｛３，３，３−トリフルオロ−２−（３−メトキシフェニル）プロピル｝−４−（トランス−４−プロピルシクロヘキシル）ベンゼンを得た。
【０１０１】
（実施例３）
以下の方法で式（XI-c）で表される化合物を得た。
【化５３】
2004176038.tif 000055
塩化アルミニウムの塩化メチレン懸濁液に氷冷下、（Ｒ）−３−（３−メトキシフェニル）酪酸クロリドの塩化メチレン溶液を滴下した。同温度で１５分攪拌した後、トランス−４−プロピルシクロヘキシルベンゼンの塩化メチレン溶液を滴下した。反応終了後、反応系を氷水に加えた後、塩化メチレンを加え有機層を分離した。有機層を水で二回洗浄後、飽和食塩水で洗浄した。水層を塩化メチレンで洗浄し有機層を合わせ、溶媒を濃縮し（Ｒ）−１−（４−シクロヘキシルフェニル）−３−（３−メトキシフェニル）−ブタン−１−オンの粗生成物を得た。得られた粗生成物をカラムクロマトグラフにて精製した後、エタノールから再結晶し（Ｒ）−１−（４−シクロヘキシルフェニル）−３−（３−メトキシフェニル）−ブタン−１−オン（式（XI-c）で表される化合物のＲ体）を得た。
【０１０２】
（実施例４）
以下の方法で式（XI-d）で表される化合物を得た。
【化５４】
2004176038.tif 000056
水素化ナトリウム（５０％ミネラルオイル分散）のテトラヒドロフラン（ＴＨＦ）懸濁液に氷冷下、トランス−４−ブチルシクロヘキシルフェノールのＴＨＦ溶液を滴下した。発泡が停止した後、同温度で（Ｒ）−２−（３−メトキシフェニル）ブロモプロパンのＴＨＦ溶液を滴下した。室温で４時間撹拌後、反応系を水に加え、トルエンを加え有機層を分離した。水層をトルエンで洗浄し有機層を合わせ濃縮後、式（XI-d）で表される化合物の粗生成物を得た。得られた粗生成物をカラムクロマトグラフにて精製した後、エタノールから再結晶し（Ｒ）−１−｛４−（トランス−４−ブチルシクロヘキシル）フェニルオキシ｝−２−（３−メトキシフェニル）プロパン（式（XI-d）で表される化合物のＲ体）を得た。
【０１０３】
（実施例５）
以下の方法で（XI-e）で表される化合物を得た。
【化５５】
2004176038.tif 000057
（Ｒ）−１−フェニルエチレングリコール、４−（トランス−４−ブチルシクロヘキシル）安息香酸及び４−ジメチルアミノピリジンの塩化メチレン溶液を０℃で攪拌した。この溶液に同温度で１，３−ジシクロヘキシルカルボジイミドを１０分で加えた後、室温まで昇温し室温で５時間撹拌した。不溶のジシクロヘキシル尿素を濾別した後、濾液を１０％希塩酸、飽和炭酸水素ナトリウム水溶液、水で、飽和食塩水の順に洗浄した。溶媒を濃縮後、式（XI-e）で表される化合物の粗生成物を得た。得られた粗生成物をカラムクロマトグラフにて精製した後、エタノールから再結晶し（Ｒ）−１−（３−メトキシフェニル）こはく酸・ビス｛４−（トランス−４−ブチルシクロヘキシル）フェニル｝（式（XI-e）で表される化合物のＲ体）を得た。
【０１０４】
（実施例６）
以下の方法で（XI-m）で表される化合物を得た。
【化５６】
2004176038.tif 000058
【０１０５】
４’−ヒドロキシ−４−ビフェニルカルボン酸 8.6gを水酸化カリウム 5.3gを溶解させた含水エタノールに加え、室温で30分攪拌する。次いで加熱環流下でクロチルクロライド5.5gを滴下し、2時間加熱環流した。反応後、エタノールを減圧留去し、残渣に18％HCl 50mlを加え、析出する結晶を濾取し、水洗した後、減圧乾燥し、４’−（２−ブテニルオキシ）−４−ビフェニルカルボン酸（XＩ-k）5.3gを得た。次に過剰の塩化チオニルを加え、2時間加熱環流した。反応終了後、過剰の塩化チオニルを減圧留去し、得られた粗製物にピリミジン30ml及び（Ｒ）−１−（３−メトキシフェニル）エタノール（XＩ-l）2.6gを加え、50℃で1時間反応させた。反応終了後、反応性生物を塩酸酸性下でトルエン抽出し、次いで水洗、乾燥し、溶媒を減圧留去後、メタノールから再結晶して、（Ｒ）−４’−（２−ブテニルオキシ）−４−ビフェニルカルボン酸・１−（３−メトキシフェニル）エチル（式（XI-m）で表される化合物のＲ体）5.1gを得た。
融点 108℃
1H-NMR (400MHz, CDCl3) 1.62 (d, 3H), 1.72 (d, 3H), 3.77 (s, 3H), 5.6-6.1(m, 3H), 6.7-8.1 (m, 12H)
IR(KBr)  1720cm-1 (C=O)、1265cm-1 (C-O)
MS m/z402 (M+)
（Ｒ）−１−（３−メトキシフェニル）エタノールに換えて（Ｓ）−１−（３−メトキシフェニル）エタノールを用いる以外は同様な方法で、（Ｓ）−４’−（２−ブテニルオキシ）−４−ビフェニルカルボン酸・１−（３−メトキシフェニル）エチル（式（XI-m）で表される化合物のＳ体）を得た。
【０１０６】
この反応において、（XI-ｌ）で表される光学活性体は以下のような方法で製造した。
原料となるラセミ体のアルコールのエステルを製造し、リパーゼ等の酵素を用いてエナンチオマーの一方を優先的に加水分解し、光学活性アルコール誘導体をカラムクロマト、蒸留等で分離することにより当該化合物を得た。
【化５７】
2004176038.tif 000059
【０１０７】
（実施例７）
４’−（２−ブテニルオキシ）−４−ビフェニルカルボン酸（XＩ-k）に換えて、４−｛２−（４−ブチルフェニル）エチニル｝安息香酸を用いる以外は実施例６と同様にして（Ｓ）−４−｛２−（４−ブチルフェニル）エチニル｝安息香酸・１−（３−メトキシフェニル）エチル（式（XI-n）で表される化合物のＳ体）を得た。
【化５８】
2004176038.tif 000060
融点 52℃
1H-NMR (400MHz, CDCl3) 0.80 (t, 3H), 1.23 (m, 4H), 1.52 (m, 2H), 1.58 (d, 3H), 2.52 (t, 2H), 3.72 (s, 3H), 6.01 (q, 1H), 6.7-8.0 (m, 12H)
IR(KBr)  1710cm-1 (C=O)、1274cm-1 (C-O)、1257cm-1
MS m/z412 (M+)
【０１０８】
（実施例８）
４’−（２−ブテニルオキシ）−４−ビフェニルカルボン酸（XＩ-k）に換えて、４−｛２−（４−ブチルフェニル）エチニル｝安息香酸を用い、（Ｒ）−１−（３−メトキシフェニル）エタノール（XＩ-l）に換えて（Ｓ）−１−（３−ブロモフェニル）エタノール（XＩ-l）を用いる以外は実施例６と同様にして（Ｓ）−４−｛２−（４−ブチルフェニル）エチニル｝安息香酸・１−（３−ブロモフェニル）エチル（式（XI-o）で表される化合物のＳ体）を得た。
【化５９】
2004176038.tif 000061
融点 45℃
1H-NMR (400MHz, CDCl3) 0.81 (t, 3H), 1.25 (m, 4H), 1.51 (m, 2H), 1.59 (d, 3H), 2.53 (t, 2H), 5.99 (q, 1H), 7.0-8.0 (m, 12H)
IR(KBr)  1710cm-1 (C=O)、1274cm-1 (C-O)
MS m/z460、462 (M+)
【０１０９】
（実施例９）
実施例１で得られた式（XI-a）で表される化合物１％及び、式（XII-a）で表される液晶組成物９９％からなる液晶組成物（A）の自然ピッチを測定し、前述の計算式より、式（XI-a）で表される化合物のHTP値を求めたところ、25℃で21.9であった。
【０１１０】
（実施例１０）
実施例２で得た式（XI-b）で表される化合物１％及び式（XII-a）で表される液晶組成物９９％からなる液晶組成物（B）の自然ピッチを測定し、実施例９と同様に式（XI-b）で表される化合物のHTP値を求めたところ、25℃で24.1であった。
【０１１１】
（比較例１）
不斉炭素原子に隣接するフェニル基のメタ位に置換基が存在しない式（XI-f）
【化６０】
2004176038.tif 000062
で表される化合物１％及び式（XII-a）で表される液晶組成物９９％からなる液晶組成物（C）の自然ピッチを測定し、実施例９と同様に式（XI-f）で表される化合物のHTP値を求めたところ、25℃で16.2であった。
【０１１２】
（実施例１１）
実施例３で得た式（XI-c）で表される化合物１％及び式（XII-a）で表される液晶組成物９９％からなる液晶組成物（D）の自然ピッチを測定し、実施例９と同様に式（XI-c）で表される化合物のHTP値を求めたところ、25℃で27.1であった。
【０１１３】
（比較例２）
不斉炭素原子に隣接するフェニル基のメタ位に置換基が存在しない式（XI-g）
【化６１】
2004176038.tif 000063
で表される化合物１％及び式（XII-a）で表される液晶組成物９９％からなる液晶組成物（E）の自然ピッチを測定し、実施例９と同様に式（XI-g）で表される化合物のHTP値を求めたところ、25℃で19.8であった。
【０１１４】
（実施例１２）
実施例４で得た式（XI-d）で表される化合物１％及び式（XII-a）で表される液晶組成物９９％からなる液晶組成物（F）の自然ピッチを測定し、実施例９と同様に式（XI-d）で表される化合物のHTP値を求めたところ、25℃で25.3であった。
【０１１５】
（比較例３）
不斉炭素原子に隣接するフェニル基のメタ位に置換基が存在しない式（XI-h）
【化６２】
2004176038.tif 000064
で表される化合物１％及び式（XII-a）で表される液晶組成物９９％からなる液晶組成物（G）の自然ピッチを測定し、実施例９と同様に式（XI-h）で表される化合物のHTP値を求めたところ、25℃で18.5であった。
【０１１６】
（実施例１３）
実施例５で得た式（XI-e）で表される化合物１％及び式（XII-a）で表される液晶組成物９９％からなる液晶組成物（H）の自然ピッチを測定し、実施例９と同様に式（XI-e）で表される化合物のHTP値を求めたところ、25℃で41.6であった。
【０１１７】
（比較例４）
不斉炭素原子に隣接するフェニル基のメタ位に置換基が存在しない式（XI-i）
【化６３】
2004176038.tif 000065
で表される化合物１％及び式（XII-a）で表される液晶組成物９９％からなる液晶組成物（I）の自然ピッチを測定し、実施例９と同様に式（XI-i）で表される化合物のHTP値を求めたところ、25℃で34.7であった。
【０１１８】
（比較例５）
液晶組成物に汎用されている式（VI-a）
【化６４】
2004176038.tif 000066
で表される化合物（Ｓ体製品名S-811）１％及び式（XII-a）で表される液晶組成物９９％からなる液晶組成物（J）の自然ピッチを測定し、実施例９と同様に式（VI-a）で表される化合物のHTP値を求めたところ、0℃で10.6、25℃で10.5、50℃で10.1であった。
尚、式（VI-a）で表される化合物は左向きの螺旋を誘起することが知られている。
【０１１９】
（実施例１４）
実施例６で得た式（XI-m）で表される化合物１％及び式（XII-a）で表される液晶組成物９９％からなる液晶組成物（K）の自然ピッチを測定し、実施例９と同様に式（XI-m）で表される化合物のHTP値を求めたところ、0℃で27.5、25℃で27.6、50℃で28.8であった。
螺旋の掌性を接触法にて確認したところ、Ｒ体の式（XI-m）で表される化合物は、右巻きの螺旋を誘起し、Ｓ体の式（XI-m）で表される化合物は、左巻きの螺旋を誘起する。
【０１２０】
（比較例６）
不斉炭素原子に隣接するフェニル基のメタ位に置換基が存在しない式（VI-e）
【化６５】
2004176038.tif 000067
で表される化合物１％及び式（XII-a）で表される液晶組成物９９％からなる液晶組成物（M）の自然ピッチを測定し、実施例９と同様に式（VI-e）で表される化合物のHTP値を求めたところ、25℃で20.4であった。
【０１２１】
（比較例７）
不斉炭素原子に隣接するフェニル基のパラ位に置換基が存在する式（XI-p）
【化６６】
2004176038.tif 000068
で表される化合物１％及び式（XII-a）で表される液晶組成物９９％からなる液晶組成物（N）の自然ピッチを測定し、実施例９と同様に式（XI-p）で表される化合物のHTP値を求めたところ、25℃で2.7であった。
【０１２２】
（実施例１５）
実施例７で得た式（XI-n）で表される化合物１％及び式（XII-a）で表される液晶組成物９９％からなる液晶組成物（O）の自然ピッチを測定し、実施例９と同様に式（XI-n）で表される化合物のHTP値を求めたところ、25℃で21.8であった。
又、式（XI-n）で表される化合物のＳ体は左巻きの螺旋構造を誘起した。
【０１２３】
（実施例１６）
実施例８で得た式（XI-o）で表される化合物１％及び式（XII-a）で表される液晶組成物９９％からなる液晶組成物（P）の自然ピッチを測定し、実施例９と同様に式（XI-o）で表される化合物のHTP値を求めたところ、0℃で23.9、25℃で24.2、50℃で24.9であった。
又、式（XI-o）で表される化合物のＳ体は左巻きの螺旋構造を誘起した。
【０１２４】
（比較例８）
不斉炭素原子に隣接するフェニル基のメタ位に置換基が存在しない式（VI-f）
【化６７】
2004176038.tif 000069
で表される化合物１％及び式（XII-a）で表される液晶組成物９９％からなる液晶組成物（Q）の自然ピッチを測定し、実施例９と同様に式（VI-f）で表される化合物のHTP値を求めたところ、25℃で17.2であった。
【０１２５】
（比較例９）
不斉炭素原子に隣接するフェニル基のメタ位に置換基が存在しない式（VI-d）
【化６８】
2004176038.tif 000070
で表される化合物１％及び式（XII-a）で表される液晶組成物９９％からなる液晶組成物（R）の自然ピッチを測定し、実施例９と同様に式（VI-d）で表される化合物のHTP値を求めたところ、0℃で16.1、25℃で16.4、50℃で16.4であった。
【０１２６】
（比較例１０）
液晶組成物に汎用されている式（VI-b）
【化６９】
2004176038.tif 000071
で表される化合物（製品名CB-15）１％及び式（XII-a）で表される液晶組成物９９％からなる液晶組成物（Ｓ）の自然ピッチを測定し、実施例９と同様に式（VI-b）で表される化合物のHTP値を求めたところ、0℃で8.6、25℃で8.4、50℃で7.8であった。
【０１２７】
以上の実施例及び比較例の25℃におけるHTP値より、HTP増大の効果をまとめた結果を表１に示す。
【表１】
2004176038.tif 000072
増大率：｛(HTP2／HTP1)−1｝×100
HTP1：本発明の方法実施前のHTP
HTP2：本発明の方法実施後のHTP
【０１２８】
表１より本発明のHTP増大方法の効果は明らかである。すなわち、実施例９(XI-a)と比較例１(XI-f)、実施例１１(XI-c)と比較例２(XI-g)、実施例１２(XI-d)と比較例３(XI-h)、実施例１３(XI-e)と比較例４(XI-i)、実施例１４(XI-m)と比較例６(XI-e)、実施例１５(XI-n)及び１６(XI-o)と比較例８(VI-f)に記載の化合物は、実施例に記載の化合物が不斉炭素に隣接するフェニル基のメタ位に置換基が存在する以外は同一の骨格を有している。それぞれを比較すると本願発明の方法により、20%〜41%もHTPを増大できることが明らかである。
【０１２９】
比較例７に記載の化合物(XI-p)は、パラ位に置換基を有する以外は実施例１４に記載の化合物と同様な骨格を有する。この場合、HTPは大幅に減少してしまい、パラ置換化合物(XI-p)からメタ置換化合物(XI-n)の増大率は極めて大きいことが解る。
【０１３０】
本願発明の光学活性化合物の効果を示すために、汎用されている光学活性化合物との25℃におけるHTPの比較を表２に示す。
【表２】
2004176038.tif 000073
表２から明らかなように、従来汎用されてきた光学活性化合物のHTPは小さく本願発明の化合物に劣ることが明らかであり、前述の表１より、メタ置換化合物の効果は明らかである。
【０１３１】
HTP値の温度特性を表３に示す。
【表３】
2004176038.tif 000074
比較例の化合物では、温度上昇に伴いHTP値は低下しているが、実施例１４及び１６の化合物は温度上昇に伴いHTP値が大きくなることがわかる。
【０１３２】
（実施例１７）
式（XI-a）で表される化合物１％及び式（XII-b）で表される液晶組成物９９％からなる液晶組成物（T）の自然ピッチを測定したところ、0℃で5.44μm、25℃で5.46μm、50℃で5.49μmであった。この組成物（T）の1℃あたりの自然ピッチの変化量は0.001μm/℃であった。
【化７０】
2004176038.tif 000075
【０１３３】
（比較例１１）
式（XI-f）で表される化合物１％及び式（XII-b）で表される液晶組成物９９％からなる液晶組成物（U）の自然ピッチを測定したところ、0℃で7.32μm、25℃で7.37μm、50℃で7.51μmであった。この組成物（U）の1℃あたりの自然ピッチの変化量は0.0038μm/℃であった。
【０１３４】
（実施例１８）
式（XI-e）で表される化合物を液晶組成物（XII-b）に1％加え、得られた液晶組成物（V）の自然ピッチを測定したところ、0℃で3.16μm、25℃で2.96μm、50℃で2.92μmであった。この組成物（V）の1℃あたりの自然ピッチの変化量は0.0048μm/℃であった。
【０１３５】
（比較例１２）
式（XI-i）で表される化合物１％及び式（XII-b）で表される液晶組成物９９％からなる液晶組成物（W）の自然ピッチを測定したところ、0℃で3.81μm、25℃で3.56μm、50℃で3.51μmであった。この組成物（W）の1℃あたりの自然ピッチの変化量は0.006μm/℃であった。
【０１３６】
（比較例１３）
式（VI-a）で表される化合物１％及び式（XII-b）で表される液晶組成物９９％からなる液晶組成物（X）の自然ピッチを測定したところ、0℃で9.66μm、25℃で9.86μm、50℃で10.33μmであった。この組成物（X）の1℃あたりの自然ピッチの変化量は0.013μm/℃であった。
実施例１７と比較例１１、実施例１８と比較例１２の比較より、実施例１７及び１８の液晶組成物は自然ピッチの温度依存性が小さいことがわかる。
【０１３７】
（実施例１９）
（XII-b）で表される液晶組成物に、式（XI-a）で表される化合物を自然ピッチが0.35μmになるように加え、コレステリック液晶組成物（Y）を調整した。この組成物（Y）のコレステリック−アイソトロピック転移温度を測定したところ、83.1℃であった。
【０１３８】
（比較例１４）
（XII-b）で表される液晶組成物に、式（XI-f）で表される化合物を自然ピッチが0.35μmになるように加え、コレステリック液晶組成物（Z）を調整した。この組成物（Z）のコレステリック−アイソトロピック転移温度を測定したところ、74.6℃であった。
【０１３９】
（実施例２０）
（XII-b）で表される液晶組成物に、式（XI-e）で表される化合物を自然ピッチが0.35μmになるように加え、コレステリック液晶組成物（AA）を調整した。この組成物（AA）のコレステリック−アイソトロピック転移温度を測定したところ、99.8℃であった。
【０１４０】
（比較例１５）
（XII-b）で表される液晶組成物に、式（XI-i）で表される化合物を自然ピッチが0.35μmになるように加え、コレステリック液晶組成物（AB）を調整した。この組成物（AB）のコレステリック−アイソトロピック転移温度を測定したところ、95.3℃であった。
【０１４１】
（比較例１６）
（XII-b）で表される液晶組成物に、式（VI-a）で表される化合物を自然ピッチが0.35μmになるように加え、コレステリック液晶組成物（AC）を調整した。この組成物（AC）のコレステリック−アイソトロピック転移温度を測定したところ、63.8℃であった。
実施例１９と比較例１４、実施例２０と比較例１５の比較より、本願発明の化合物はHTPが大きいため、同一の自然ピッチを得るための添加量が少なくて済む。そのため実施例の液晶組成物の方は、コレステリック−アイソトロピック転移温度の低下を抑えることができ、結果として液晶上限温度の高い液晶組成物を得ることができる。
【０１４２】
（実施例２１）
式（XII-c）で表される液晶組成物
【化７１】
2004176038.tif 000076
89.2％及び式（XI-m）で表されるカイラル化合物10.8％からなる、自然ピッチ0.35μmで選択反射波長が550nmであるコレステリック液晶組成物（AD）を調整した。このコレステリック液晶組成物（AD）のコレステリック−アイソトロピック転移温度は95℃であった。
【０１４３】
（比較例１７）
式（XII-c）で表される液晶組成物83％及び式（VI-e）で表されるカイラル化合物17％からなる、自然ピッチ0.35μmで選択反射波長が553nmであるコレステリック液晶組成物（AE）を調整した。このコレステリック液晶組成物（AE）のコレステリック−アイソトロピック転移温度は83.4℃であった。
【０１４４】
（比較例１８）
式（XII-c）で表される液晶組成物60.5％及び式（VI-b）で表されるカイラル化合物39.5％からなる、自然ピッチ0.35μmで選択反射波長が552nmであるコレステリック液晶組成物（AF）を調整した。このコレステリック液晶組成物（AF）のコレステリック−アイソトロピック転移温度61.0℃であった。
実施例２１と比較例１７、１８の比較より、本願発明の式（XI-m）で表されるカイラル化合物はHTPが大きいため同一ピッチを得るための添加量が少なくて済むため、コレステリック−アイソトロピック転移温度の低下を抑えることができ、結果として液晶上限温度の高い液晶組成物を得ることができる。
また、これらのコレステリック液晶組成物を注入したコレステリック液晶表示素子においても、実施例２１のコレステリック液晶組成物を用いた表示素子がより広いコレステリック温度範囲を有していた。
【０１４５】
（実施例２２）
式（XII-d）で表される液晶組成物
【化７２】
2004176038.tif 000077
99.7％及び式（XI-m）で表されるカイラル化合物を0.3%からなる液晶組成物（AG）を調整した。この液晶組成物（AG）をセルギャップ6.7μm、ツイスト角270°のSTNセルに注入し、測定温度を変えてしきい値を測定したところ、0℃で2.123V、10℃で2.086V、25℃で2.026V、40℃で1.941Vであった。これよりしきい値電圧の温度あたりの変化量は4.55mV/℃である。
【０１４６】
（比較例１９）
式（XII-d）で表される液晶組成物99.3％及び式（VI-a）で表されるカイラル化合物0.7%からなる液晶組成物（AH）を調整した。この液晶組成物（AH）をセルギャップ6.7μm、ツイスト角270°のSTNセルに注入し、測定温度を変えてしきい値を測定したところ、0℃で2.199V、10℃で2.140V、25℃で2.057V、40℃で1.941Vであった。これよりしきい値電圧の温度あたりの変化量6.45mV/℃である。
【０１４７】
実施例２２と比較例１９で示した液晶組成物のしきい値電圧の温度あたりの変化量の比較より、実施例６の液晶組成物の方がしきい値の温度依存性が小さくなっていることがわかる。
【０１４８】
【発明の効果】
本発明により、光学活性化合物の部分構造を置換することでHTPを増大することができ、大きなHTP値を有する光学活性化合物を得ることができた。また本発明の光学活性化合物を用いることにより、液晶上限温度が高い液晶組成物を得ることができた。これらの液晶組成物を用いた液晶表示素子は、TN、STN又はアクティブ駆動液晶表示素子、コレステリック液晶表示素子を始めとする液晶ディスプレイとして非常に実用的である。